(57)【要約】  ４．２Ｖ級以上でのサイクル特性を向上させ得るリチウム二次電池を提供する。本発明により提供されるリチウム二次電池は、正極活物質としてリチウム遷移金属複合酸化物を用いる４．２Ｖ級以上のリチウム二次電池である。このリチウム二次電池を構成する負極の近傍には、ケイ素含有環状化合物および／またはその反応生成物が存在している。このケイ素含有環状化合物は、環を構成する原子の少なくとも１つがケイ素原子であり、かつ少なくとも１つのビニル基を有する。
2014013850.tif 000002
【特許請求の範囲】
【請求項１】
正極活物質としてリチウム遷移金属複合酸化物を用いる４．２Ｖ級以上のリチウム二次電池であって、
前記リチウム二次電池を構成する負極の近傍には、ケイ素含有環状化合物および／またはその反応生成物が存在しており、
前記ケイ素含有環状化合物は、環を構成する原子の少なくとも１つがケイ素原子であり、かつ少なくとも１つのビニル基を有する、リチウム二次電池。
【請求項２】
前記ケイ素含有環状化合物は、式（１）：
【化１】
2014013850.tif 000014
（式（１）中、Ｒ１およびＲ２は、同じかまたは異なり、いずれも炭素原子数１〜１２の有機基であり、Ｒ１およびＲ２の少なくとも一方はビニル基を含む。ｎは３〜１０の整数である。）；
で表されるビニル基含有環状シロキサンである、請求項１に記載のリチウム二次電池。
【請求項３】
前記ケイ素含有環状化合物は、環を構成するケイ素原子に結合した置換基がすべてビニル基である、請求項１または２に記載のリチウム二次電池。
【請求項４】
前記正極活物質は、Ｌｉと、遷移金属元素としてＮｉおよびＭｎと、を含むスピネル構造のリチウム遷移金属複合酸化物である、請求項１〜３のいずれか一項に記載のリチウム二次電池。
【請求項５】
前記リチウム二次電池は非水電解質を含み、該非水電解質は、非水溶媒としてフッ素化カーボネートを含む、請求項１〜４のいずれか一項に記載のリチウム二次電池。
【請求項６】
４．２Ｖ級以上のリチウム二次電池を製造する方法であって、
正極活物質としてリチウム遷移金属複合酸化物を含む正極と負極とを用意すること、および
少なくとも前記負極にケイ素含有環状化合物を供給すること、を包含し、
前記ケイ素含有環状化合物は、環を構成する原子の少なくとも１つがケイ素原子であり、かつ少なくとも１つのビニル基を有する、リチウム二次電池の製造方法。
【請求項７】
前記ケイ素含有環状化合物の供給は、
前記ケイ素含有環状化合物を含む非水電解質を用意すること、および
前記用意した非水電解質を、前記正極と前記負極とを備える電極体に供給すること、を包含する、請求項６に記載のリチウム二次電池の製造方法。
【請求項８】
前記ケイ素含有環状化合物として、式（１）：
【化２】
2014013850.tif 000015
（式（１）中、Ｒ１およびＲ２は、同じかまたは異なり、いずれも炭素原子数１〜１２の有機基であり、Ｒ１およびＲ２の少なくとも一方はビニル基を含む。ｎは３〜１０の整数である。）；
で表されるビニル基含有環状シロキサンを用いる、請求項６または７に記載のリチウム二次電池の製造方法。
【請求項９】
前記ケイ素含有環状化合物は、環を構成するケイ素原子に結合した置換基がすべてビニル基である、請求項６〜８のいずれか一項に記載のリチウム二次電池の製造方法。
【請求項１０】
前記正極活物質として、Ｌｉと、遷移金属元素としてＮｉおよびＭｎと、を含むスピネル構造のリチウム遷移金属複合酸化物を用いる、請求項６〜９のいずれか一項に記載のリチウム二次電池の製造方法。
【請求項１１】
前記リチウム二次電池は非水電解質を含み、該非水電解質の非水溶媒として、フッ素化カーボネートを用いる、請求項７に記載のリチウム二次電池の製造方法。
【請求項１２】
請求項１〜５のいずれか一項に記載のリチウム二次電池を搭載した車両。
【発明の詳細な説明】
【技術分野】
【０００１】
本発明は、リチウム二次電池およびその製造方法に関する。詳しくは、車両搭載用電源に適用可能なリチウム二次電池およびその製造方法に関する。
本出願は、２０１２年７月１７日に出願された日本国特許出願２０１２-１５８４８７号に基づく優先権を主張しており、その出願の全内容は本明細書中に参照として組み入れられている。
【背景技術】
【０００２】
リチウム二次電池は、軽量で高エネルギー密度が得られることから、パソコンや携帯端末等のいわゆるポータブル電源や車両駆動用電源として好ましく用いられている。特に、電気自動車、ハイブリッド自動車等の車両の駆動用高出力電源としての重要性は高い。そのようなリチウム二次電池において、サイクル特性を向上させること等を目的として、環状シロキサンを非水電解液中に添加することが提案されている。この種の従来技術を開示している文献として、特許文献１〜４が挙げられる。
【先行技術文献】
【特許文献】
【０００３】
【特許文献１】日本国特許出願公開２００４−０７１４５８号公報
【特許文献２】日本国特許出願公開２００７−２２７３６８号公報
【特許文献３】日本国特許出願公開２００９−１６３９３９号公報
【特許文献４】日本国特許出願公開２０１０−０４４８８３号公報
【発明の概要】
【発明が解決しようとする課題】
【０００４】
ところで、正極が４．２Ｖ以上の高い電位で作動する二次電池では、高電位で充放電を行うことにより正極活物質から遷移金属が溶出しやすい傾向がある。この溶出した遷移金属は、充放電に寄与しているリチウムを失活させるため、これがサイクル特性低下の原因になり得ると考えられる。本発明者は鋭意検討した結果、上記溶出した遷移金属に起因するリチウムの失活を抑制し得る化合物を発見し、本発明を完成するに至った。【０００５】
すなわち、本発明は４．２Ｖ級以上のリチウム二次電池の改良に関するものであり、その目的は、４．２Ｖ級以上でのサイクル特性を向上させ得るリチウム二次電池を提供することである。また、そのような性能を有するリチウム二次電池の製造方法を提供することを他の目的とする。
【課題を解決するための手段】
【０００６】
上記目的を達成するため、本発明により、正極活物質としてリチウム遷移金属複合酸化物を用いる４．２Ｖ級以上のリチウム二次電池が提供される。このリチウム二次電池を構成する負極の近傍には、ケイ素含有環状化合物および／またはその反応生成物が存在している。このケイ素含有環状化合物は、環を構成する原子の少なくとも１つがケイ素原子であり、かつ少なくとも１つのビニル基を有する。【０００７】
かかる構成によると、４．２Ｖ級以上の二次電池において、少なくとも１つのビニル基を有するケイ素含有環状化合物および／またはその反応生成物が、少なくとも負極近傍において、正極活物質から溶出した遷移金属に起因するサイクル特性の低下を抑制するように作用する。したがって、本発明によると、４．２Ｖ級以上の二次電池におけるサイクル特性の向上が実現される。【０００８】
上記ケイ素含有環状化合物が４．２Ｖ級以上の二次電池のサイクル特性向上に寄与することは、本発明者の検討によって初めて明らかになったものであり、特許文献１〜４では検討されておらず、その示唆はない。そのことは、例えば特許文献１において、４．２Ｖ以上の充放電ではサイクル特性の向上が実現できないヘキサメチルシクロトリシロキサン（後述の実施例参照）を使用していることからも明らかである。本発明によるサイクル特性の向上は、従来技術において予想されていなかった効果である。【０００９】
なお、本明細書において「４．２Ｖ級以上のリチウム二次電池」とは、ＳＯＣ（State  of  Charge；充電状態）０％〜１００％の範囲に、正極活物質の酸化還元電位（作動電位）が４．２Ｖ以上（対Ｌｉ／Ｌｉ＋）の領域を有するリチウム二次電池をいう。そのような二次電池は、ＳＯＣ０％〜１００％のうち少なくとも一部範囲において、正極の電位が４．２Ｖ以上となるリチウム二次電池としても把握され得る。【００１０】
ここに開示される技術の好適な一態様では、前記ケイ素含有環状化合物は、式（１）：
【化１】
2014013850.tif 000003
（式（１）中、Ｒ１およびＲ２は、同じかまたは異なり、いずれも炭素原子数１〜１２の有機基であり、Ｒ１およびＲ２の少なくとも一方はビニル基を含む。ｎは３〜１０の整数である。）；で表されるビニル基含有環状シロキサンである。【００１１】
ここに開示される技術の好適な一態様では、前記ケイ素含有環状化合物は、環を構成するケイ素原子に結合した置換基がすべてビニル基である。このような構成を有することにより、４．２Ｖ級以上の二次電池におけるサイクル特性の向上を実現しながら、初期抵抗を低減することができる。【００１２】
ここに開示される技術の好適な一態様では、前記正極活物質は、Ｌｉと、遷移金属元素としてＮｉおよびＭｎと、を含むスピネル構造のリチウム遷移金属複合酸化物である。上記スピネル構造のリチウム遷移金属複合酸化物は、作動電位が４．２Ｖ以上の領域を有する正極活物質の好適例である。このように作動電位の高い正極活物質を用いる二次電池において、上記ケイ素含有環状化合物によるサイクル特性の向上が顕著に実現され得る。【００１３】
ここに開示される技術の好適な一態様では、前記リチウム二次電池は非水電解質を含み、該非水電解質は、非水溶媒としてフッ素化カーボネートを含む。一般に、高電位では非水電解質は酸化分解されやすい傾向がある。しかし、耐酸化性に優れるフッ素化カーボネートを含む非水電解質を用いることで、該非水電解質の酸化分解は抑制される。このような非水電解質は、高電位で充放電を行う４．２Ｖ級以上の二次電池用非水電解質として好適である。【００１４】
また、本発明によると、４．２Ｖ級以上のリチウム二次電池を製造する方法が提供される。この方法は、正極活物質としてリチウム遷移金属複合酸化物を含む正極と負極とを用意すること、および少なくとも前記負極にケイ素含有環状化合物を供給すること、を包含する。ここで、前記ケイ素含有環状化合物は、環を構成する原子の少なくとも１つがケイ素原子であり、かつ少なくとも１つのビニル基を有する。かかる構成によると、少なくとも１つのビニル基を有するケイ素含有環状化合物および／またはその反応生成物が、正極活物質から溶出した遷移金属に起因するサイクル特性の低下を抑制するように作用する。その結果、４．２Ｖ級以上の二次電池におけるサイクル特性が向上する。【００１５】
ここに開示される製造方法の好適な一態様では、前記ケイ素含有環状化合物の供給は、前記ケイ素含有環状化合物を含む非水電解質を用意すること、および前記用意した非水電解質を、前記正極と前記負極とを備える電極体に供給すること、を包含する。これによって、電極体に接し得る非水電解質から上記ケイ素含有環状化合物が供給されることとなり、上記ケイ素含有環状化合物によるサイクル特性向上作用が好適に発揮される。【００１６】
ここに開示される製造方法の好適な一態様では、前記ケイ素含有環状化合物として、式（１）：
【化２】
2014013850.tif 000004
（式（１）中、Ｒ１およびＲ２は、同じかまたは異なり、いずれも炭素原子数１〜１２の有機基であり、Ｒ１およびＲ２の少なくとも一方はビニル基を含む。ｎは３〜１０の整数である。）；で表されるビニル基含有環状シロキサンを用いる。【００１７】
ここに開示される製造方法の好適な一態様では、前記ケイ素含有環状化合物は、環を構成するケイ素原子に結合した置換基がすべてビニル基である。このような構成を有することにより、４．２Ｖ級以上の二次電池におけるサイクル特性の向上を実現しながら、初期抵抗を低減することができる。【００１８】
ここに開示される製造方法の好適な一態様では、前記正極活物質として、Ｌｉと、遷移金属元素としてＮｉおよびＭｎと、を含むスピネル構造のリチウム遷移金属複合酸化物を用いる。このように作動電位の高い正極活物質を用いることによって、上記ケイ素含有環状化合物によるサイクル特性向上が顕著に実現され得る。【００１９】
ここに開示される製造方法の好適な一態様では、前記リチウム二次電池は非水電解質を含み、該非水電解質の非水溶媒として、フッ素化カーボネートを用いる。このような非水電解質は、高電位で充放電を行う４．２Ｖ級以上の二次電池用非水電解質として好適である。【００２０】
また、本発明によると、二次電池用の非水電解液が提供される。この非水電解液は、正極活物質としてリチウム遷移金属複合酸化物を用いる４．２Ｖ級以上のリチウム二次電池に適用される。また、前記非水電解液はケイ素含有環状化合物を含む。さらに、前記ケイ素含有環状化合物は、環を構成する原子の少なくとも１つがケイ素原子であり、かつ少なくとも１つのビニル基を有する。さらに、本発明によると、正極活物質としてリチウム遷移金属複合酸化物を用いる４．２Ｖ級以上のリチウム二次電池が提供される。この二次電池は、ここに開示されるいずれかの非水電解液を用いて構築されたことを特徴とする。【００２１】
さらに、本発明によると、二次電池（好ましくはリチウム二次電池）用の非水電解液が提供される。この非水電解液は、ケイ素含有環状化合物を含む。また、前記ケイ素含有環状化合物は、環を構成する原子の少なくとも１つがケイ素原子であり、かつ少なくとも１つのビニル基を有する。さらに、前記ケイ素含有環状化合物は、環を構成するケイ素原子に結合した置換基の全数（ＳＴＯＴＡＬ）に占めるビニル基の数（ＶＮ）の比率（ＶＮ／ＳＴＯＴＡＬ）が５０％を超えることが好ましい。このようなケイ素含有環状化合物を含む非水電解液によると、４．２Ｖ級以上の二次電池におけるサイクル特性の向上を実現しながら、初期抵抗を低減することができる。したがって、この明細書によると、上記ケイ素含有環状化合物を含む非水電解液用添加剤（典型的には上記比率（ＶＮ／ＳＴＯＴＡＬ）が５０％を超えるケイ素含有環状化合物からなる添加剤が提供される。【００２２】
ここに開示されるリチウム二次電池は、高電位充放電におけるサイクル特性に優れる。したがって、この特徴を活かして、ハイブリッド自動車（ＨＶ）やプラグインハイブリッド自動車（ＰＨＶ）、電気自動車（ＥＶ）等のような車両の駆動電源として好適に利用され得る。本発明によると、ここに開示されるいずれかのリチウム二次電池（複数の電池が接続された組電池の形態であり得る。）を搭載した車両が提供される。
【図面の簡単な説明】
【００２３】
【図１】一実施形態に係るリチウム二次電池の外形を模式的に示す斜視図である。
【図２】図１のII−II線における断面図である。
【図３】一実施形態に係る電極体を捲回して作製する状態を模式的に示す斜視図である。
【図４】実施例で作製したコイン型電池を示す部分断面図である。
【図５】容量維持率測定試験におけるサイクル数と容量維持率との関係を示すグラフである。
【図６】容量維持率測定試験におけるサイクル数と容量維持率との関係を示すグラフである。
【図７】一実施形態に係るリチウム二次電池を備えた車両（自動車）を模式的に示す側面図である。
【図８】サイクル前の交流インピーダンスのＣｏｌｅ−Ｃｏｌｅプロットを示す図である（図中、Ｚ’は実部を示し、Ｚ”は虚部を示す。）。
【発明を実施するための形態】
【００２４】
以下、図面を参照しながら本発明による実施形態を説明する。なお、各図における寸法関係（長さ、幅、厚さ等）は実際の寸法関係を反映するものではない。また、本明細書において特に言及している事項以外の事柄であって本発明の実施に必要な事柄（例えば、正極および負極を備えた電極体の構成および製法、セパレータの構成および製法、電池（ケース）の形状等、電池の構築に係る一般的技術等）は、当該分野における従来技術に基づく当業者の設計事項として把握され得る。本発明は、本明細書に開示されている内容と当該分野における技術常識とに基づいて実施することができる。また、以下の図面において、同じ作用を奏する部材・部位には同じ符号を付して説明し、重複する説明は省略または簡略化することがある。
【００２５】
以下、リチウム二次電池に係る好適な実施形態を説明する。なお、本明細書において「二次電池」とは、繰り返し充放電可能な電池一般をいい、リチウム二次電池等の蓄電池（すなわち化学電池）のほか、電気二重層キャパシタ等のキャパシタ（すなわち物理電池）を包含する。また、本明細書において「リチウム二次電池」とは、電解質イオンとしてリチウムイオン（Ｌｉイオン）を利用し、正負極間におけるＬｉイオンに伴う電荷の移動により充放電が実現される二次電池をいう。その限りにおいて、例えば、Ｌｉイオン以外の金属イオン（例えばナトリウムイオン）を電荷担体として併用する二次電池も本明細書における「リチウム二次電池」に包含され得る。一般にリチウムイオン二次電池と称される電池は、本明細書におけるリチウム二次電池に包含される典型例である。
【００２６】
図１および図２に示すように、リチウム二次電池１００は、角型箱状の電池ケース１０と、電池ケース１０内に収容される捲回電極体２０とを備える。電池ケース１０は上面に開口部１２を有している。この開口部１２は、捲回電極体２０を開口部１２から電池ケース１０内に収容した後、蓋体１４によって封止される。電池ケース１０内にはまた、非水電解質（非水電解液）２５が収容されている。蓋体１４には、外部接続用の外部正極端子３８と外部負極端子４８とが設けられており、それら端子３８，４８の一部は蓋体１４の表面側に突出している。また、外部正極端子３８の一部は電池ケース１０内部で内部正極端子３７に接続されており、外部負極端子４８の一部は電池ケース１０内部で内部負極端子４７に接続されている。
【００２７】
図３に示すように、捲回電極体２０は、長尺シート状の正極（正極シート）３０と、長尺シート状の負極（負極シート）４０とを備える。正極シート３０は、長尺状の正極集電体３２とその少なくとも一方の表面（典型的には両面）に形成された正極合材層３４とを備える。負極シート４０は、長尺状の負極集電体４２とその少なくとも一方の表面（典型的には両面）に形成された負極合材層４４とを備える。捲回電極体２０はまた、長尺シート状の２枚のセパレータ（セパレータシート）５０Ａ，５０Ｂを備える。正極シート３０および負極シート４０は、２枚のセパレータシート５０Ａ，５０Ｂを介して積層されており、正極シート３０、セパレータシート５０Ａ、負極シート４０、セパレータシート５０Ｂの順に積層されている。該積層体は、長尺方向に捲回されることによって捲回体とされ、さらにこの捲回体を側面方向から押しつぶして拉げさせることによって扁平形状に成形されている。なお、電極体は捲回電極体に限定されない。電池の形状や使用目的に応じて、例えばラミネート型等、適切な形状、構成を適宜採用することができる。
【００２８】
捲回電極体２０の幅方向（捲回方向に直交する方向）の中心部には、正極集電体３２の表面に形成された正極合材層３４と、負極集電体４２の表面に形成された負極合材層４４とが重なり合って密に積層された部分が形成されている。また、正極シート３０の幅方向の一方の端部には、正極合材層３４が形成されずに正極集電体３２が露出した部分（正極合材層非形成部３６）が設けられている。この正極合材層非形成部３６は、セパレータシート５０Ａ，５０Ｂおよび負極シート４０からはみ出た状態となっている。すなわち、捲回電極体２０の幅方向の一端には、正極集電体３２の正極合材層非形成部３６が重なり合った正極集電体積層部３５が形成されている。また、捲回電極体２０の幅方向の他端にも、上記一端の正極シート３０の場合と同様に、負極集電体４２の負極合材層非形成部４６が重なり合った負極集電体積層部４５が形成されている。なお、セパレータシート５０Ａ，５０Ｂは、正極合材層３４および負極合材層４４の積層部分の幅より大きく、捲回電極体２０の幅より小さい幅を有する。これを正極合材層３４および負極合材層４４の積層部分に挟むように配することで、正極合材層３４および負極合材層４４が互いに接触して内部短絡が生じることを防いでいる。
【００２９】
次に、上述のリチウム二次電池を構成する各構成要素について説明する。リチウム二次電池の正極（典型的には正極シート）を構成する正極集電体としては、導電性の良好な金属からなる導電性部材が好ましく用いられる。そのような導電性部材としては、例えば、アルミニウムまたはアルミニウムを主成分とする合金を用いることができる。正極集電体の形状は、電池の形状等に応じて異なり得るため、特に制限はなく、棒状、板状、シート状、箔状、メッシュ状等の種々の形態であり得る。正極集電体の厚さも特に限定されず、例えば５μｍ〜３０μｍとすることができる。正極合材層は、正極活物質の他、必要に応じて導電材、結着材（バインダ）等の添加材を含有し得る。
【００３０】
正極活物質としては、リチウム二次電池の正極活物質として使用し得ることが知られている各種の材料の１種または２種以上を、特に限定なく使用することができる。例えば、リチウム（Ｌｉ）と少なくとも１種の遷移金属元素とを構成金属元素として含む層状構造やスピネル構造等のリチウム遷移金属化合物、ポリアニオン型（例えばオリビン型）のリチウム遷移金属化合物等を用いることができる。より具体的には、例えば以下の化合物を用いることができる。
【００３１】
（１）次の一般式（Ａ１）：ＬｉＭｎ２−ｘＭｘＯ４；で表される、典型的にはスピネル構造のリチウム遷移金属複合酸化物。ここで、ｘは０≦ｘ＜２であり、典型的には０≦ｘ≦１である。ｘが０より大きい場合、Ｍは、Ｍｎ以外の任意の金属元素または非金属元素であり得る。Ｍが遷移金属元素の少なくとも１種を含む組成のものが好ましい。具体例としては、ＬｉＭｎ２Ｏ４，ＬｉＮｉ０．５Ｍｎ１．５Ｏ４，ＬｉＣｒＭｎＯ４等が挙げられる。
好ましい正極活物質として、上記一般式（Ａ１）におけるＭが少なくともＮｉを含む化合物、例えば、次の一般式（Ａ２）：ＬｉＮｉｐＭ１ｑＭｎ２−ｐ−ｑＯ４；で表されるスピネル構造のリチウム遷移金属複合酸化物が挙げられる。ここで、０＜ｐであり、０≦ｑであり、ｐ＋ｑ＜２（典型的にはｐ＋ｑ≦１）である。好ましい一態様では、ｑ＝０であり、０．２≦ｐ≦０．６である。上記の含有割合（上記一般式（Ａ２）のｐで示す割合）のＮｉを含有させることによって、スピネル構造のＬｉＮｉＭｎ複合酸化物（例えばＬｉＮｉ０．５Ｍｎ１．５Ｏ４）の充電終止時の正極電位を高電位化（典型的には４．５Ｖ（対Ｌｉ／Ｌｉ＋）以上に高電位化）させることができ、５Ｖ級のリチウム二次電池を構築することが可能になる。上記一般式（Ａ２）において、０＜ｑである場合、Ｍ１は、Ｎｉ，Ｍｎ以外の任意の金属元素または非金属元素（例えば、Ｆｅ，Ｃｏ，Ｃｕ，Ｃｒ，ＺｎおよびＡｌから選択される１種または２種以上）であり得る。Ｍ１が３価のＦｅおよびＣｏの少なくとも一方を含むことが好ましい。また、０＜ｑ≦０．３であり、１≦２ｐ＋ｑであることが好ましい。
【００３２】
（２）一般式ＬｉＭＯ２で表される、典型的には層状構造のリチウム遷移金属複合酸化物。ここで、Ｍは、Ｎｉ，Ｃｏ，Ｍｎ等の遷移金属元素の少なくとも１種を含み、他の金属元素または非金属元素をさらに含み得る。具体例としては、ＬｉＮｉＯ２、ＬｉＮｉ１／３Ｃｏ１／３Ｍｎ１／３Ｏ２等が挙げられる。
（３）一般式Ｌｉ２ＭＯ３で表されるリチウム遷移金属複合酸化物。ここで、Ｍは、Ｍｎ，Ｆｅ，Ｃｏ等の遷移金属元素の少なくとも１種を含み、他の金属元素または非金属元素をさらに含み得る。具体例としては、Ｌｉ２ＭｎＯ３，Ｌｉ２ＰｔＯ３等が挙げられる。
（４）一般式ＬｉＭＰＯ４で表されるリチウム遷移金属化合物（リン酸塩）。ここで、Ｍは、Ｍｎ，Ｆｅ，Ｎｉ，Ｃｏ等の遷移金属元素の少なくとも１種を含み、他の金属元素または非金属元素をさらに含み得る。具体例としては、ＬｉＭｎＰＯ４，ＬｉＦｅＰＯ４等が挙げられる。
（５）一般式Ｌｉ２ＭＰＯ４Ｆで表されるリチウム遷移金属化合物（リン酸塩）。ここで、Ｍは、Ｍｎ，Ｎｉ，Ｃｏ等の遷移金属元素の少なくとも１種を含み、他の金属元素または非金属元素をさらに含み得る。具体例としては、Ｌｉ２ＭｎＰＯ４Ｆ等が挙げられる。
（６）ＬｉＭＯ２とＬｉ２ＭＯ３との固溶体。ここで、ＬｉＭＯ２は上記（２）に記載の一般式で表される組成を指し、Ｌｉ２ＭＯ３は上記（３）に記載の一般式で表される組成を指す。具体例としては、０．５ＬｉＮｉ１／３Ｍｎ１／３Ｃｏ１／３Ｏ２−０．５Ｌｉ２ＭｎＯ３で表される固溶体が挙げられる。
【００３３】
好ましい一態様では、上記正極活物質として、ＳＯＣ０％〜１００％のうち少なくとも一部範囲における作動電位（対Ｌｉ／Ｌｉ＋）が一般的なリチウム二次電池（作動電位の上限が４．１Ｖ程度）よりも高いものを用いる。例えば、作動電位が４．２Ｖ（対Ｌｉ／Ｌｉ＋）以上の正極活物質を好ましく使用することができる。換言すれば、ＳＯＣ０％〜１００％における作動電位の最高値が４．２Ｖ（対Ｌｉ／Ｌｉ＋）以上の正極活物質を好ましく使用することができる。このような正極活物質を用いることにより、正極が４．２Ｖ（対Ｌｉ／Ｌｉ＋）以上の高い電位で作動するリチウム二次電池が実現され得る。そのような正極活物質の好適例として、ＬｉＮｉＰＭｎ２−ＰＯ４（０．２≦Ｐ≦０．６；例えば、ＬｉＮｉ０．５Ｍｎ１．５Ｏ４），ＬｉＭｎ２Ｏ４，ＬｉＮｉＰＯ４，ＬｉＣｏＰＯ４，ＬｉＭｎＰＯ４，ＬｉＮｉ１／３Ｃｏ１／３Ｍｎ１／３Ｏ２，０．５ＬｉＮｉ１／３Ｍｎ１／３Ｃｏ１／３Ｏ２−０．５Ｌｉ２ＭｎＯ３等が挙げられる。正極活物質の作動電位（対Ｌｉ／Ｌｉ＋）は、４．３Ｖ以上（例えば４．３５Ｖ以上、さらには４．５Ｖ以上）が好ましく、４．６Ｖ以上（例えば４．８Ｖ以上、さらには４．９Ｖ以上）が特に好ましい。上記作動電位（対Ｌｉ／Ｌｉ＋）の上限は特に限定されないが、５．５Ｖ以下（例えば５．３Ｖ以下、典型的には５．１Ｖ以下）であり得る。
【００３４】
ここで、正極活物質の作動電位としては、以下のようにして測定される値を採用することができる。すなわち、測定対象たる正極活物質を含む正極と、対極としての金属リチウムと、参照極としての金属リチウムと、エチレンカーボネート（ＥＣ）：ジメチルカーボネート（ＤＭＣ）＝３０：７０（体積基準）の混合溶媒中に約１ｍｏｌ/ＬのＬｉＰＦ６を含む電解液と、を用いて三極セルを構築する。このセルのＳＯＣ値を、当該セルの理論容量に基づき、ＳＯＣ０％からＳＯＣ１００％まで５％刻みで調整する。例えば、定電流充電により調整する。各ＳＯＣ値に調整したセルを１時間放置した後の正極電位を測定し、その正極電位（対Ｌｉ／Ｌｉ＋）を当該ＳＯＣ値における上記正極活物質の作動電位とする。なお、一般にＳＯＣ０％〜１００％の間で正極活物質の作動電位が最も高くなるのはＳＯＣ１００％を含む範囲であるため、通常は、ＳＯＣ１００％（すなわち満充電状態）における正極活物質の作動電位を通じて、当該正極活物質の作動電位の上限（例えば、４．２Ｖ以上か否か）を把握することができる。
【００３５】
正極活物質の形状としては、通常、平均粒径１μｍ〜２０μｍ（例えば２μｍ〜１０μｍ）程度の粒子状が好ましい。なお、本明細書中において「平均粒径」とは、特記しない限り、レーザ散乱・回折法に基づく粒度分布測定装置に基づいて測定した粒度分布における積算値５０％での粒径、すなわち５０％体積平均粒子径を意味するものとする。
【００３６】
導電材としては、カーボン粉末やカーボンファイバー等の導電性粉末材料が好ましく用いられる。カーボン粉末としては、種々のカーボンブラック、例えばアセチレンブラック、ファーネスブラック、ケッチェンブラック、グラファイト粉末が好ましい。また、炭素繊維、金属繊維等の導電性繊維類、銅、ニッケル等の金属粉末類およびポリフェニレン誘導体等の有機導電性材料等を、１種を単独でまたは２種以上の混合物として用いることができる。
【００３７】
結着材としては各種のポリマー材料が挙げられる。例えば、水系の組成物（活物質粒子の分散媒として水または水を主成分とする混合溶媒を用いた組成物）を用いて正極合材層を形成する場合には、水溶性または水分散性のポリマー材料を結着材として好ましく採用し得る。水溶性または水分散性のポリマー材料としては、カルボキシメチルセルロース（ＣＭＣ）等のセルロース系ポリマー；ポリビニルアルコール（ＰＶＡ）；ポリテトラフルオロエチレン（ＰＴＦＥ）等のフッ素系樹脂；酢酸ビニル重合体；スチレンブタジエンゴム（ＳＢＲ）、アクリル酸変性ＳＢＲ樹脂（ＳＢＲ系ラテックス）等のゴム類；が例示される。あるいは、溶剤系の組成物（活物質粒子の分散媒が主として有機溶媒である組成物）を用いて正極合材層を形成する場合には、ポリフッ化ビニリデン（ＰＶＤＦ）、ポリ塩化ビニリデン（ＰＶＤＣ）等のハロゲン化ビニル樹脂；ポリエチレンオキサイド（ＰＥＯ）等のポリアルキレンオキサイド；等のポリマー材料を用いることができる。このような結着材は、１種を単独でまたは２種以上を組み合わせて用いてもよい。なお、上記で例示したポリマー材料は、結着材として用いられる他に、正極合材層形成用組成物の増粘材その他の添加材として使用されることもあり得る。
【００３８】
正極合材層に占める正極活物質の割合は凡そ５０質量％を超え、凡そ７０質量％〜９７質量％（例えば７５質量％〜９５質量％）であることが好ましい。また、正極合材層に占める添加材の割合は特に限定されないが、導電材の割合は、正極活物質１００質量部に対して凡そ１質量部〜２０質量部（例えば２質量部〜１０質量部、典型的には３質量部〜７質量部）とすることが好ましい。結着材の割合は、正極活物質１００質量部に対して凡そ０．８質量部〜１０質量部（例えば１質量部〜７質量部、典型的には２質量部〜５質量部）とすることが好ましい。
【００３９】
上述したような正極の作製方法は特に限定されず、従来の方法を適宜採用することができる。例えば以下の方法によって作製することができる。まず、正極活物質、必要に応じて導電材、結着材等を適当な溶媒（水系溶媒、非水系溶媒またはこれらの混合溶媒）で混合してペースト状またはスラリー状の正極合材層形成用組成物を調製する。混合操作は、例えば適当な混練機（プラネタリーミキサー、ホモディスパー、クレアミックス、フィルミックス等）を用いて行うことができる。上記組成物を調製するために用いられる溶媒としては、水系溶媒および非水系溶媒のいずれも使用可能である。水系溶媒は全体として水性を示すものであればよく、水または水を主体とする混合溶媒を好ましく用いることができる。非水系溶媒の好適例としては、Ｎ−メチル−２−ピロリドン（ＮＭＰ）、メチルエチルケトン、トルエン等が例示される。
【００４０】
こうして調製した上記組成物を正極集電体に塗付し、乾燥により溶媒を揮発させた後、圧縮（プレス）する。正極集電体に上記組成物を塗付する方法としては、従来公知の方法と同様の技法を適宜採用することができる。例えば、スリットコーター、ダイコーター、グラビアコーター、コンマコーター等の適当な塗付装置を使用することにより、正極集電体に該組成物を好適に塗付することができる。また、溶媒を乾燥するにあたっては、自然乾燥、熱風、低湿風、真空、赤外線、遠赤外線および電子線を、単独でまたは組み合わせて用いることにより良好に乾燥し得る。さらに、圧縮方法としては、従来公知のロールプレス法、平板プレス法等の圧縮方法を採用することができる。厚さを調整するにあたり、膜厚測定器で該厚さを測定し、プレス圧を調整して所望の厚さになるまで複数回圧縮してもよい。このようにして正極合材層が正極集電体上に形成された正極が得られる。
【００４１】
正極集電体上への正極合材層の単位面積当たりの目付量（正極合材層形成用組成物の固形分換算の塗付量）は特に限定されるものではないが、充分な導電経路（伝導パス）を確保する観点から、正極集電体の片面当たり３ｍｇ／ｃｍ２以上（例えば５ｍｇ／ｃｍ２以上、典型的には６ｍｇ／ｃｍ２以上）であり、４５ｍｇ／ｃｍ２以下（例えば２８ｍｇ／ｃｍ２以下、典型的には１５ｍｇ／ｃｍ２以下）とすることが好ましい。
【００４２】
負極（典型的には負極シート）を構成する負極集電体としては、従来のリチウム二次電池と同様に、導電性の良好な金属からなる導電性部材が好ましく用いられる。そのような導電性部材としては、例えば銅または銅を主成分とする合金を用いることができる。負極集電体の形状は、電池の形状等に応じて異なり得るため特に制限はなく、棒状、板状、シート状、箔状、メッシュ状等の種々の形態であり得る。負極集電体の厚さも特に限定されず、５μｍ〜３０μｍ程度とすることができる。
【００４３】
負極合材層には、電荷担体となるＬｉイオンを吸蔵および放出可能な負極活物質が含まれる。負極活物質の組成や形状に特に制限はなく、従来からリチウム二次電池に用いられる物質の１種または２種以上を使用することができる。そのような負極活物質としては、例えばリチウム二次電池で一般的に用いられる炭素材料が挙げられる。上記炭素材料の代表例としては、グラファイトカーボン（黒鉛）、アモルファスカーボン等が挙げられる。少なくとも一部にグラファイト構造（層状構造）を含む粒子状の炭素材料（カーボン粒子）が好ましく用いられる。なかでも天然黒鉛を主成分とする炭素材料の使用が好ましい。上記天然黒鉛は鱗片状の黒鉛を球形化したものであり得る。また、黒鉛の表面にアモルファスカーボンがコートされた炭素質粉末を用いてもよい。その他、負極活物質として、チタン酸リチウム等の酸化物、ケイ素材料、スズ材料等の単体、合金、化合物、上記材料を併用した複合材料を用いることも可能である。負極合材層に占める負極活物質の割合は凡そ５０質量％を超え、凡そ９０質量％〜９９質量％（例えば９５質量％〜９９質量％、典型的には９７質量％〜９９質量％）であることが好ましい。
【００４４】
負極合材層は、負極活物質の他に、一般的なリチウム二次電池の負極合材層に配合され得る１種または２種以上の結着材や増粘材その他の添加材を必要に応じて含有することができる。結着材としては各種のポリマー材料が挙げられる。例えば、水系の組成物または溶剤系の組成物に対して、正極合材層に含有され得るものを好ましく用いることができる。そのような結着材は、結着材として用いられる他に負極合材層形成用組成物の増粘材その他の添加材として使用されることもあり得る。負極合材層に占めるこれら添加材の割合は特に限定されないが、凡そ０．８質量％〜１０質量％（例えば凡そ１質量％〜５質量％、典型的には１質量％〜３質量％）であることが好ましい。
【００４５】
負極の作製方法は特に限定されず、従来の方法を採用することができる。例えば以下の方法によって作製することができる。まず、負極活物質を結着材等とともに上記適当な溶媒（水系溶媒、有機溶媒またはこれらの混合溶媒）で混合して、ペースト状またはスラリー状の負極合材層形成用組成物を調製する。こうして調製した上記組成物を負極集電体に塗付し、乾燥により溶媒を揮発させた後、圧縮（プレス）する。このように該組成物を用いて負極集電体上に負極合材層を形成することができ、該負極合材層を備える負極を得ることができる。なお、混合、塗付、乾燥および圧縮方法は、上述の正極の作製と同様の手段を採用することができる。
【００４６】
負極集電体上への負極合材層の単位面積当たりの目付量（負極合材層形成用組成物の固形分換算の塗付量）は特に限定されるものではないが、充分な導電経路（伝導パス）を確保する観点から、負極集電体の片面当たり２ｍｇ／ｃｍ２以上（例えば３ｍｇ／ｃｍ２以上、典型的には４ｍｇ／ｃｍ２以上）であり、４０ｍｇ／ｃｍ２以下（例えば２２ｍｇ／ｃｍ２以下、典型的には１０ｍｇ／ｃｍ２以下）とすることが好ましい。
【００４７】
ここに開示される技術におけるリチウム二次電池は、ケイ素含有環状化合物および／またはその反応生成物が負極の近傍（典型的には負極の表面、負極（典型的には負極合材層）内であってもよい）に存在しているものであり得る。ここに開示される技術におけるケイ素含有環状化合物は、環を構成する原子の少なくとも１つがケイ素原子（Ｓｉ）であり、かつ少なくとも１つのビニル基を有する。上記ケイ素含有環状化合物がＳｉを含む環状構造とビニル基を有することによって、少なくとも負極近傍において、該化合物および／またはその反応生成物は、正極活物質から溶出した遷移金属に起因するサイクル特性の低下を抑制するように作用し得る。
【００４８】
より具体的には、高電位充放電により正極から溶出した遷移金属（典型的にはＭｎ）は、例えば負極表面で析出する。これが、充放電に寄与し得るリチウムを失活させることにより、サイクル特性の低下が生じているものと考えられる。そこで、上記ケイ素含有環状化物を負極の近傍（典型的には負極の表面）に存在し得るように電池内に含ませると、上記ケイ素含有環状化物は、電極（主として負極）表面で析出する（典型的には被膜を形成する）。この析出物（被膜）が、上記のリチウム失活を抑制するように作用し、サイクル特性の低下抑制に寄与しているものと考えられる。そして、このサイクル特性向上作用は、ビニル基を有するが環状でないケイ素含有化合物（例えば直鎖状、分岐状化合物、典型的にはビニル基含有鎖状シロキサン）では実現できず、また、ビニル基を有さないケイ素含有環状化合物（典型的にはビニル基非含有環状シロキサン）でも実現することができないことが本発明者によって確認されている。そのメカニズムは不明だが、ケイ素含有化合物であって、環状構造とビニル基とを有することがサイクル特性向上に重要な役割を果たしていると推察される。
【００４９】
なお、ここに開示される「ケイ素含有環状化合物および／またはその反応生成物」とは、上記のとおり、上記ケイ素含有環状化合物に由来する成分（典型的には析出物）を意味するものであり、ケイ素含有環状化合物およびその反応生成物の少なくとも一方を含むものとして解釈され得る。なお、ケイ素含有化合物に由来する析出物（被膜形成）の有無は、例えば電極表面から試料を採取し、ＩＣＰ（高周波誘導結合プラズマ）発光分析等の公知の分析手段により確認することが可能である。
【００５０】
上記ケイ素含有環状化合物は、環を構成する原子の少なくとも１つがケイ素原子（Ｓｉ）である。環を構成する原子数は特に限定されないが、被膜形成性等を考慮して３〜２０とすることが適当であり、３〜１２（例えば３〜１０、典型的には８）とすることが好ましい。上記環を構成する原子としては、Ｓｉと酸素原子（Ｏ）とを含むことが好ましく、上記環を構成する原子はＳｉとＯからなることがより好ましい。典型的には、ＳｉとＯとが交互に連続した、いわゆる環状シロキサンであり得る。
【００５１】
また、上記ケイ素含有環状化合物は、少なくとも１つのビニル基を有する。ビニル基の数は１以上であれば特に限定されないが、１〜２０とすることが適当であり、２〜１２（例えば３〜１０、典型的には４〜６）とすることが好ましい。また、ビニル基の少なくとも１つ（例えばビニル基の２以上、典型的にはビニル基の全部）は、上記環を構成するケイ素原子に結合していることが好ましい。
【００５２】
また、初期抵抗低減の観点から、上記ケイ素含有環状化合物は、環を構成するケイ素原子に結合した置換基の全数（ＳＴＯＴＡＬ）に占めるビニル基の数（ＶＮ）の比率（ＶＮ／ＳＴＯＴＡＬ）が５０％を超えることが好ましい。上記比率（ＶＮ／ＳＴＯＴＡＬ）は７０％以上（例えば８０％以上、典型的には９０％以上）であることがより好ましい。ここに開示されるケイ素含有環状化合物は、環を構成するケイ素原子に結合した置換基がすべてビニル基であることが特に好ましい。換言すると、上記比率（ＶＮ／ＳＴＯＴＡＬ）が１００％であるケイ素含有環状化合物が特に好ましい。
【００５３】
ここに開示されるケイ素含有環状化合物の好適例としては、式（１）：
【化３】
2014013850.tif 000005
で表されるビニル基含有環状シロキサンが挙げられる。ここで、上記式（１）中、Ｒ１およびＲ２は、いずれも炭素原子数１〜１２の有機基であり得る。また、Ｒ１およびＲ２は、同じであってもよく異なっていてもよい。また、Ｒ１およびＲ２の少なくとも一方はビニル基を含む。ｎは３〜１０の整数である。
【００５４】
上記式（１）中、Ｒ１およびＲ２は、炭素原子数１〜１２の有機基であり得る。環状シロキサンによる作用を好適に発現させる観点から、上記炭素原子数は１〜６（例えば１〜４、典型的には１または２）であることが好ましい。そのような有機基としては、例えば、メチル基、エチル基、ｎ−プロピル基、イソプロピル基、ｎ−ブチル基、イソブチル基、ｓｅｃ−ブチル基、ｔ−ブチル基、ｎ−ペンチル基、１−メチルブチル基、２−メチルブチル基、３−メチルブチル基、１−メチル−２−メチルプロピル基、２，２−ジメチルプロピル基、ヘキシル基、ヘプチル基、オクチル基、ノニル基、デシル基等の鎖状アルキル基；シクロヘキシル基、ノルボルナニル基等の環状アルキル基；ビニル基、１−プロペニル基、アリル基、ブテニル基、１，３−ブタジエニル基等のアルケニル基；エチニル基、プロピニル基、ブチニル基等のアルキニル基；トリフルオロプロピル基等のハロゲン化アルキル基；３−ピロリジノプロピル基等の飽和複素環基を有するアルキル基；アルキル基を有していてもよいフェニル基等のアリール基；フェニルメチル基、フェニルエチル基等のアラルキル基；トリメチルシリル基等のトリアルキルシリル基；トリメチルシロキシ基等のトリアルキルシロキシ基等が挙げられる。なかでも、環状シロキサンによる作用を好適に発現させる観点から、有機基は、メチル基、エチル基、ビニル基、プロペニル基、フェニル基が好ましく、メチル基、ビニル基が特に好ましい。
【００５５】
また、上記式（１）中、Ｒ１およびＲ２の少なくとも一方はビニル基を含む。好ましくは、Ｒ１およびＲ２の少なくとも一方はビニル基である。あるいは、Ｒ１およびＲ２の少なくとも一方はビニル基を含む有機基であり得る。そのようなビニル基を含む有機基としては、アルケニル基が挙げられる。アルケニル基の炭素原子数は特に限定されないが、環状シロキサンによる作用を好適に発現させる観点から、３〜８（例えば３〜６、典型的には３または４）であることが適当である。アルケニル基の具体例としては、アリル基、ブテニル基、１，３−ブタジエニル基、ペンテニル基、ヘキセニル基、ヘプテニル基、オクテニル基が挙げられる。なかでも、Ｒ１およびＲ２の少なくとも一方（典型的には、Ｒ１およびＲ２の一方のみ、あるいはＲ１およびＲ２の両方）がビニル基であることが好ましい。初期抵抗低減の観点からは、Ｒ１およびＲ２の両方がビニル基であることが好ましい。
【００５６】
上記式（１）中のｎは３〜１０の整数である。高電位でのサイクル特性向上の観点から、ｎは好ましくは３〜６の整数であり、より好ましくは４〜６の整数であり、特に好ましくは４である。
【００５７】
上述のビニル基を含有する環状シロキサンの具体例としては、ビニル基含有シクロトリシロキサン、ビニル基含有シクロテトラシロキサン、ビニル基含有シクロペンタシロキサン、ビニル基含有シクロヘキサシロキサン、ビニル基含有シクロヘプタシロキサン、ビニル基含有シクロオクタシロキサン、ビニル基含有シクロノナシロキサン、ビニル基含有シクロデカシロキサンが挙げられる。なかでも、高電位でのサイクル特性向上の観点から、ビニル基含有シクロテトラシロキサン、ビニル基含有シクロペンタシロキサン、ビニル基含有シクロヘキサシロキサンが好ましく、ビニル基含有シクロテトラシロキサンが特に好ましい。
【００５８】
ビニル基含有シクロトリシロキサンとしては、例えば、２−ビニル−２，４，４，６，６−ペンタメチルシクロトリシロキサン等のビニル基を１つ有するシクロトリシロキサン、２，４−ジビニル−２，４，６，６−テトラメチルシクロトリシロキサン等のビニル基を２つ有するシクロトリシロキサン、２，４，６−トリビニル−２，４，６−トリメチルシクロトリシロキサン等のビニル基を３つ有するシクロトリシロキサン、２，４，６，６−テトラビニル−２，４−ジメチルシクロトリシロキサン等のビニル基を４つ有するシクロトリシロキサン、２，４，４，６，６−ペンタビニル−２−メチルシクロトリシロキサン等のビニル基を５つ有するシクロトリシロキサン、ヘキサビニルシクロトリシロキサン（２，２，４，４，６，６−ヘキサビニルシクロトリシロキサン）等のビニル基を６つ有するシクロトリシロキサン等が挙げられる。例えば、２，４，６−トリビニル−２，４，６−トリメチルシクロトリシロキサン、ヘキサビニルシクロトリシロキサンは、環状シロキサンの環を構成するすべてのＳｉにビニル基が結合している化合物である、また、ヘキサビニルシクロトリシロキサンは、環状シロキサンの環を構成するＳｉ（典型的にはすべてのＳｉ）にビニル基が２つ結合している化合物である。なかでも、２，４，６−トリビニル−２，４，６−トリメチルシクロトリシロキサンが好ましい。また、初期抵抗低減の観点からは、ビニル基を４つ以上（例えば５または６）有するシクロトリシロキサンが好ましく、ヘキサビニルシクロトリシロキサンがより好ましい。
【００５９】
ビニル基含有シクロテトラシロキサンとしては、例えば、２−ビニル−２，４，４，６，６，８，８−ヘプタメチルシクロテトラシロキサン等のビニル基を１つ有するシクロテトラシロキサン、２，４−ジビニル−２，４，６，６，８，８−ヘキサメチルシクロテトラシロキサン等のビニル基を２つ有するシクロテトラシロキサン、２，４，６−トリビニル−２，４，６，８，８−ペンタメチルシクロテトラシロキサン等のビニル基を３つ有するシクロテトラシロキサン、２，４，６，８−テトラビニル−２，４，６，８−テトラメチルシクロテトラシロキサン等のビニル基を４つ有するシクロテトラシロキサン、２，４，６，８，８−ペンタビニル−２，４，６−トリメチルシクロテトラシロキサン等のビニル基を５つ有するシクロテトラシロキサン、２，４，６，６，８，８−ヘキサビニル−２，４−ジメチルシクロテトラシロキサン等のビニル基を６つ有するシクロテトラシロキサン、２，４，４，６，６，８，８−ヘプタビニル−２−メチルシクロテトラシロキサン等のビニル基を７つ有するシクロテトラシロキサン、オクタビニルシクロテトラシロキサン（２，２，４，４，６，６，８，８−オクタビニルシクロテトラシロキサン）等のビニル基を８つ有するシクロテトラシロキサン等が挙げられる。例えば、２，４，６，８−テトラビニル−２，４，６，８−テトラメチルシクロテトラシロキサン、オクタビニルシクロテトラシロキサンは、環状シロキサンの環を構成するすべてのＳｉにビニル基が結合している化合物である、また、オクタビニルシクロテトラシロキサンは、環状シロキサンの環を構成するＳｉ（典型的にはすべてのＳｉ）にビニル基が２つ結合している化合物である。なかでも、２，４，６，８−テトラビニル−２，４，６，８−テトラメチルシクロテトラシロキサンが好ましい。また、初期抵抗低減の観点からは、ビニル基を５つ以上（例えば６，７または８）有するシクロテトラシロキサンが好ましく、オクタビニルシクロテトラシロキサンがより好ましい。
【００６０】
ビニル基含有シクロペンタシロキサンとしては、例えば、２−ビニル−２，４，４，６，６，８，８，１０，１０−ノナメチルシクロペンタシロキサン、２，４，６，８，１０−ペンタビニル−２，４，６，８，１０−ペンタメチルシクロペンタシロキサン、２，４，６，６，８，８，１０，１０−オクタビニル−２，４−ジメチルシクロペンタシロキサン、２，４，４，６，６，８，８，１０，１０−ノナビニル−２−メチルシクロペンタシロキサン、デカビニルシクロペンタシロキサン（２，２，４，４，６，６，８，８，１０，１０−デカビニルシクロペンタシロキサン）等が挙げられる。ビニル基含有シクロヘキサシロキサンとしては、例えば、２，４，６，８，１０，１２−ヘキサビニル−２，４，６，８，１０，１２−ヘキサメチルシクロヘキサシロキサン、２，４，６，６，８，８，１０，１０，１２，１２−デカビニル−２，４−ジメチルシクロヘキサシロキサン、２，２，４，４，６，６，８，８，１０，１０，１２，１２−ドデシルビニルシクロヘキサシロキサン等が挙げられる。ビニル基含有シクロヘプタシロキサンとしては、例えば、２，４，６，８，１０，１２，１４−ヘプタビニル−２，４，６，８，１０，１２，１４−ヘプタメチルシクロヘプタシロキサン、２，２，４，４，６，６，８，８，１０，１０，１２，１２，１４，１４−テトラデシルビニルシクロヘプタシロキサン等が挙げられる。ビニル基含有シクロオクタシロキサンとしては、例えば、２，４，６，８，１０，１２，１４，１６−オクタビニル−２，４，６，８，１０，１２，１４，１６−オクタメチルシクロオクタシロキサン、２，２，４，４，６，６，８，８，１０，１０，１２，１２，１４，１４，１６，１６−ヘキサデシルビニルシクロオクタシロキサン等が挙げられる。ビニル基含有シクロノナシロキサンとしては、例えば、２，４，６，８，１０，１２，１４，１６，１８−ノナビニル−２，４，６，８，１０，１２，１４，１６，１８−ノナメチルシクロノナシロキサン、２，２，４，４，６，６，８，８，１０，１０，１２，１２，１４，１４，１６，１６，１８，１８−オクタデシルビニルシクロノナシロキサン等が挙げられる。ビニル基含有シクロデカシロキサンとしては、例えば、２，４，６，８，１０，１２，１４，１６，１８，２０−デカビニル−２，４，６，８，１０，１２，１４，１６，１８，２０−デカメチルシクロデカシロキサン等が挙げられる。
【００６１】
正極と負極とを隔てるように配置されるセパレータ（セパレータシート）は、正極合材層と負極合材層とを絶縁するとともに、電解質の移動を許容する部材であればよい。セパレータの好適例としては、多孔質ポリオレフィン系樹脂で構成されたものが挙げられる。例えば、厚さ５μｍ〜３０μｍ程度の合成樹脂製（例えばポリエチレン、ポリプロピレン、またはこれらを組み合わせた二層以上の構造を有するポリオレフィン製）多孔質セパレータシートを好適に使用し得る。このセパレータシートには耐熱層が設けられていてもよい。なお、液状の電解質（電解液）に代えて、例えば上記電解質にポリマーが添加されたような固体状（ゲル状）電解質を使用する場合には、電解質自体がセパレータとして機能し得るため、セパレータが不要になることがあり得る。
【００６２】
リチウム二次電池に注入される非水電解質は、少なくとも非水溶媒と支持塩とを含み得る。典型例としては、適当な非水溶媒に支持塩を含有させた組成を有する電解液が挙げられる。上記非水溶媒としては、例えばエチレンカーボネート（ＥＣ）、プロピレンカーボネート（ＰＣ）、ジエチルカーボネート（ＤＥＣ）、ジメチルカーボネート（ＤＭＣ）、エチルメチルカーボネート（ＥＭＣ）、１，２−ジメトキシエタン、１，２−ジエトキシエタン、テトラヒドロフラン、２−メチルテトラヒドロフラン、ジオキサン、１，３−ジオキソラン、ジエチレングリコールジメチルエーテル、エチレングリコールジメチルエーテル、アセトニトリル、プロピオニトリル、ニトロメタン、Ｎ，Ｎ−ジメチルホルムアミド、ジメチルスルホキシド、スルホラン、γ−ブチロラクトンが挙げられ、これらは１種を単独でまたは２種以上を混合して用いることができる。なかでも、ＥＣ、ＤＭＣおよびＥＭＣの混合溶媒が好ましい。
【００６３】
また、上記非水電解液の非水溶媒として、１種または２種以上のフッ素化カーボネート（例えば、上述のようなカーボネート類のフッ素化物）を含有することが好ましい。フッ素化環状カーボネートおよびフッ素化鎖状カーボネートのいずれも好ましく使用可能である。通常は、１分子内に１個のカーボネート構造を有するフッ素化カーボネートの使用が好ましい。フッ素化カーボネートのフッ素置換率は、通常、１０％以上が適当であり、例えば２０％以上（典型的には２０％以上１００％以下、例えば２０％以上８０％以下）であり得る。
【００６４】
上記フッ素化カーボネートは、正極活物質の作動電位（対Ｌｉ／Ｌｉ＋）と同等またはそれより高い酸化電位を示すことが好ましい。そのようなフッ素化カーボネートとして、例えば、正極活物質の作動電位（対Ｌｉ／Ｌｉ＋）との差が０Ｖより大（典型的には０．１Ｖ〜３．０Ｖ程度、好ましくは０．２Ｖ〜２．０Ｖ程度、例えば０．３Ｖ〜１．０Ｖ程度）であるもの、上記差が０Ｖ〜０．３Ｖ程度であるもの、上記差が０．３Ｖ以上（典型的には０．３Ｖ〜３．０Ｖ程度、好ましくは０．３Ｖ〜２．０Ｖ程度、例えば０．３Ｖ〜１．５Ｖ程度）であるもの等を好ましく採用することができる。
【００６５】
上記フッ素化環状カーボネートとしては、炭素原子数が２〜８（より好ましくは２〜６、例えば２〜４、典型的には２または３）であるものが好ましい。炭素原子数が多すぎると、非水電解液の粘度が高くなったり、イオン伝導性が低下したりすることがあり得る。例えば、以下の式（Ｃ１）で表されるフッ素化環状カーボネートを好ましく用いることができる。
【００６６】
【化４】
2014013850.tif 000006
【００６７】
上記式（Ｃ１）中のＲ１１，Ｒ１２およびＲ１３は、それぞれ独立に、水素原子、フッ素原子、炭素原子数１〜４（より好ましくは１〜２、典型的には１）のアルキル基およびハロアルキル基、ならびにフッ素以外のハロゲン原子（好ましくは塩素原子）から選択され得る。上記ハロアルキル基は、上記アルキル基の水素原子の１または２以上がハロゲン原子（例えばフッ素原子または塩素原子、好ましくはフッ素原子）で置換された構造の基であり得る。Ｒ１１，Ｒ１２およびＲ１３のうちの１つまたは２つがフッ素原子である化合物が好ましい。例えば、Ｒ１２およびＲ１３の少なくとも一方がフッ素原子である化合物が好ましい。非水電解液の低粘度化の観点から、Ｒ１１，Ｒ１２およびＲ１３がいずれもフッ素原子または水素原子である化合物を好ましく採用し得る。
【００６８】
上記式（Ｃ１）により表されるフッ素化環状カーボネートの具体例としては、モノフルオロエチレンカーボネート（ＭＦＥＣ）、ジフルオロエチレンカーボネート、４，４−ジフルオロエチレンカーボネート、トリフルオロエチレンカーボネート、パーフルオロエチレンカーボネート、４−フルオロ−４−メチルエチレンカーボネート、４，５−ジフルオロ−４−メチルエチレンカーボネート、４−フルオロ−５−メチルエチレンカーボネート、４，４−ジフルオロ−５−メチルエチレンカーボネート、４−（フルオロメチル）−エチレンカーボネート、４−（ジフルオロメチル）−エチレンカーボネート、４−（トリフルオロメチル）−エチレンカーボネート、４−（フルオロメチル）−４−フルオロエチレンカーボネート、４−（フルオロメチル）−５−フルオロエチレンカーボネート、４−フルオロ−４，５−ジメチルエチレンカーボネート、４，５−ジフルオロー４，５−ジメチルエチレンカーボネート、４，４−ジフルオロー５，５−ジメチルエチレンカーボネート等が挙げられる。ジフルオロエチレンカーボネート（ＤＦＥＣ）としては、ｔｒａｎｓ−ジフルオロエチレンカーボネート（ｔｒａｎｓ−ＤＦＥＣ）およびｃｉｓ−ジフルオロエチレンカーボネート（ｃｉｓ−ＤＦＥＣ）のいずれも使用可能である。通常は、ｔｒａｎｓ−ＤＦＥＣの使用がより好ましい。ｔｒａｎｓ−ＤＦＥＣは、常温（例えば２５℃）において液状を呈するので、常温において固体状のｃｉｓ−ＤＦＥＣに比べて取扱性に優れるという利点がある。
【００６９】
ここに開示される技術における非水電解液としては、例えば、以下の式（Ｃ２）で表されるフッ素化鎖状カーボネートを用いることができる。
【００７０】
【化５】
2014013850.tif 000007
【００７１】
上記式（Ｃ２）中のＲ２１およびＲ２２の少なくとも一方（好ましくは両方）はフッ素を含有する有機基であり、例えば、フッ化アルキル基またはフッ化アルキルエーテル基であり得る。フッ素以外のハロゲン原子によりさらに置換されたフッ化アルキル基またはフッ化アルキルエーテル基であってもよい。Ｒ２１およびＲ２２の一方は、フッ素を含有しない有機基（例えば、アルキル基またはアルキルエーテル基）であってもよい。Ｒ２１およびＲ２２の各々は、炭素原子数が１〜６（より好ましくは１〜４、例えば１〜３、典型的には１または２）の有機基であることが好ましい。炭素原子数が多すぎると、非水電解液の粘度が高くなったり、イオン伝導性が低下したりすることがあり得る。同様の理由から、通常は、Ｒ２１およびＲ２２の少なくとも一方は直鎖状であることが好ましく、Ｒ２１およびＲ２２がいずれも直鎖状であることがより好ましい。例えば、Ｒ２１およびＲ２２がいずれもフッ化アルキル基であり、それらの合計炭素原子数が１または２であるフッ素化鎖状カーボネートを好ましく採用し得る。
【００７２】
上記式（Ｃ２）で表されるフッ素化鎖状カーボネートの具体例としては、フルオロメチルメチルカーボネート、ジフルオロメチルメチルカーボネート、トリフルオロメチルメチルカーボネート、フルオロメチルジフルオロメチルカーボネート、ビス（フルオロメチル）カーボネート、ビス（ジフルオロメチル）カーボネート、ビス（トリフルオロメチル）カーボネート、（２−フルオロエチル）メチルカーボネート、エチルフルオロメチルカーボネート、（２，２−ジフルオロエチル）メチルカーボネート、（２−フルオロエチル）フルオロメチルカーボネート、エチルジフルオロメチルカーボネート、（２，２，２−トリフルオロエチル）メチルカーボネート、（２，２−ジフルオロエチル）フルオロメチルカーボネート、（２−フルオロエチル）ジフルオロメチルカーボネート、エチルトリフルオロメチルカーボネート、エチル−（２−フルオロエチル）カーボネート、エチル−（２，２−ジフルオロエチル）カーボネート、ビス（２−フルオロエチル）カーボネート、エチル−（２，２，２−トリフルオロエチル）カーボネート、２，２−ジフルオロエチル−２’−フルオロエチルカーボネート、ビス（２，２−ジフルオロエチル）カーボネート、２，２，２−トリフルオロエチル−２’−フルオロエチルカーボネート、２，２，２−トリフルオロエチル−２’，２’−ジフルオロエチルカーボネート、ビス（２，２，２−トリフルオロエチル）カーボネート、ペンタフルオロエチルメチルカーボネート、ペンタフルオロエチルフルオロメチルカーボネート、ペンタフルオロエチルエチルカーボネート、ビス（ペンタフルオロエチル）カーボネート等が挙げられる。
【００７３】
上記フッ素化カーボネートの量は、上記非水電解液から支持塩を除いた全成分（以下「支持塩以外成分」ともいう。）のうち、例えば２体積％以上（例えば５体積％以上、典型的には１０体積％以上）とすることが好ましい。上記支持塩以外成分の実質的に１００体積％（典型的には９９体積％以上）がフッ素化カーボネートであってもよい。通常は、非水電解液の低粘度化、イオン伝導性の向上等の観点から、上記支持塩以外成分のうちフッ素化カーボネートの量は９０体積％以下（例えば７０体積％以下、典型的には６０体積％以下）とすることが好ましい。
【００７４】
他の好適例としては、アルキル基の炭素原子数が１〜４のジアルキルカーボネート（例えばＤＥＣ）と、フッ素化カーボネート（例えばＤＦＥＣ）とを、それらの体積比が１：９〜９：１（例えば３：７〜７：３、典型的には４：６〜６：４）の割合で含み、かつ、それらの合計量が、上記支持塩以外成分のうち５０体積％以上（例えば７０体積％以上、典型的には９０体積％以上１００体積％以下）の非水溶媒を含む非水電解液が挙げられる。
【００７５】
上記支持塩としては、例えばＬｉＰＦ６、ＬｉＢＦ４、ＬｉＣｌＯ４、ＬｉＡｓＦ６、ＬｉＣＦ３ＳＯ３、ＬｉＣ４Ｆ９ＳＯ３、ＬｉＮ（ＣＦ３ＳＯ２）２、ＬｉＣ（ＣＦ３ＳＯ２）３、ＬｉＩ等のリチウム化合物（リチウム塩）の１種または２種以上を用いることができる。なお、支持塩の濃度は特に限定されないが、凡そ０．１ｍｏｌ／Ｌ〜５ｍｏｌ／Ｌ（例えば０．５ｍｏｌ／Ｌ〜３ｍｏｌ／Ｌ、典型的には０．８ｍｏｌ／Ｌ〜１．５ｍｏｌ／Ｌ）の濃度とすることができる。
【００７６】
また、非水電解質（典型的には非水電解液）は、サイクル特性向上の観点から、上述のケイ素含有環状化合物を含むことが好ましい。非水電解質（典型的には非水電解液）中への上記ケイ素含有環状化合物の含有率（添加率）は特に限定されないが、充分なサイクル特性向上作用を得る観点から、０．０１質量％以上（例えば０．１質量％以上、典型的には０．３質量％以上）であることが好ましい。また、過剰添加による電池特性低下（典型的には抵抗上昇）を抑制する観点から、５質量％以下（例えば２質量％以下、典型的には１質量％以下）とすることが好ましい。上記ケイ素含有環状化合物の含有量（添加量）が多すぎると、サイクル特性向上作用よりも過剰添加によるデメリットが上回り、所望の効果が得られない傾向がある。
【００７７】
非水電解質は、本発明の目的を大きく損なわない限度で、必要に応じて任意の添加剤を含んでもよい。上記添加剤は、例えば、電池の出力性能の向上、保存性の向上（保存中における容量低下の抑制等）、サイクル特性の向上、初期充放電効率の向上等の１または２以上の目的で使用され得る。好ましい添加剤の例として、フルオロリン酸塩（好ましくはジフルオロリン酸塩。例えば、ＬｉＰＯ２Ｆ２で表されるジフルオロリン酸リチウム）や、リチウムビスオキサレートボレート（ＬｉＢＯＢ）等が挙げられる。また、例えば、過充電対策で用いられ得るシクロヘキシルベンゼン、ビフェニル等の添加剤が使用されていてもよい。
【００７８】
次に、リチウム二次電池の製造方法について説明する。この二次電池の製造方法は、正極活物質としてリチウム遷移金属複合酸化物を含む正極と負極とを用意すること、および少なくとも上記負極にケイ素含有環状化合物を供給すること、を包含する。上記製造方法は、その他にも、例えば、正極を構築すること、負極を構築すること、上記正極および上記負極を用いてリチウム二次電池を構築すること等の工程を包含し得るが、これらについては、上述の説明および従来から用いられている手法を適宜採用して行うことができるので、ここでは特に説明しない。
【００７９】
ここに開示される製造方法は、正極活物質としてリチウム遷移金属複合酸化物を含む正極と負極とを用意することを包含する。正極活物質を含む正極および負極については、上述のとおりなので説明は繰り返さない。
【００８０】
ここに開示される製造方法は、少なくとも上記負極にケイ素含有環状化合物を供給することを包含する。これによって、上記ケイ素含有環状化合物および／またはその反応生成物が負極の近傍に存在し得ることとなり、正極活物質から溶出した遷移金属に起因するサイクル特性の低下を抑制するように作用する。上記ケイ素含有環状化合物としては上述のものを好ましく用いることができる。上記ケイ素含有環状化合物は、少なくとも負極に供給されていればよく、正極等の他の電池構成要素に供給されてもよい。サイクル特性向上作用を効率的に得る観点から、上記ケイ素含有環状化合物を負極に供給すること（典型的には負極に集中的に供給すること）が特に好ましい。
【００８１】
上記供給方法の好適例としては、上記ケイ素含有環状化合物を含む非水電解液を用意すること、および、用意した非水電解液を、正極と負極とを備える電極体に供給すること、を包含し得る。典型的には、上記ケイ素含有環状化合物を非水電解液中に添加し、非水電解液を介して電極（典型的には負極）に上記ケイ素含有環状化合物を供給する。これによって、電極体に接し得る非水電解液から上記ケイ素含有環状化合物が電極体（典型的には負極）に対して供給されることとなり、上記ケイ素含有環状化合物によるサイクル特性向上作用が好適に発揮される。
【００８２】
非水電解液中への上記ケイ素含有環状化合物の含有率（添加率）は特に限定されないが、充分なサイクル特性向上作用を得る観点から、０．０１質量％以上（例えば０．１質量％以上、典型的には０．３質量％以上）であることが好ましい。また、過剰添加による電池特性低下（典型的には抵抗上昇）を抑制する観点から、５質量％以下（例えば２質量％以下、典型的には１質量％以下）とすることが好ましい。上記ケイ素含有環状化合物の含有量（添加量）が多すぎると、サイクル特性向上作用よりも過剰添加によるデメリットが上回り、所望の効果が得られない傾向がある。
【００８３】
なお、上記ケイ素含有環状化合物の供給方法は、上記のような非水電解質への含有に限定されない。例えば、正極および／または負極（典型的には負極）表面に上記ケイ素含有環状化合物を付与する方法であってもよい。その方法の好適例としては、上記ケイ素含有環状化合物を溶解または分散させた水または有機溶剤等の液体を電極（負極）の表面に塗付し、必要に応じて乾燥させる方法が挙げられる。あるいは、電極合材層（好ましくは負極合材層）形成用組成物に上記ケイ素含有環状化合物を含有させてもよい。その場合、上記ケイ素含有環状化合物の使用量（添加量）は、電極合材層（典型的には負極合材層）１００質量部当たり０．００１質量部以上（例えば０．０１質量部以上、典型的には０．０３質量部以上）であることが好ましい。また、過剰添加による電池特性低下を抑制する観点から、５質量部以下（例えば２質量部以下、典型的には１質量部以下）とすることが好ましい。
【００８４】
このようにして構築されたリチウム二次電池は、４．２Ｖ級以上のリチウム二次電池となり得る。つまり、ＳＯＣ０％〜１００％の範囲に、正極活物質の酸化還元電位（作動電位）が４．２Ｖ以上（対Ｌｉ／Ｌｉ＋）の領域を有するリチウム二次電池となり得る。そのような二次電池は、ＳＯＣ０％〜１００％のうち少なくとも一部範囲において、正極の電位が４．２Ｖ以上となるリチウム二次電池としても把握され得る。本発明によるサイクル特性向上作用は、高電位充放電において好ましく発揮され得るため、リチウム二次電池は、４．３Ｖ級以上（例えば４．３５Ｖ級以上、さらには４．５Ｖ級以上）のリチウム二次電池、さらには４．６Ｖ級以上（例えば４．８Ｖ級以上、さらには４．９Ｖ級以上）のリチウム二次電池として構築することが好ましい。
【００８５】
上述のように、ここに開示される技術における４．２Ｖ級以上のリチウム二次電池は、高電位充放電におけるサイクル特性が向上しているので、各種用途の二次電池として利用可能である。例えば、図７に示すように、リチウム二次電池１００は、自動車等の車両１に搭載され、車両１を駆動するモータ等の駆動源用の電源として好適に利用することができる。したがって、本発明は、上記リチウム二次電池（典型的には複数直列接続してなる組電池）１００を電源として備える車両（典型的には自動車、特にハイブリッド自動車（ＨＶ）、プラグインハイブリッド自動車（ＰＨＶ）、電気自動車（ＥＶ）、燃料電池自動車のような電動機を備える自動車）１を提供することができる。
【００８６】
次に、本発明に関するいくつかの実施例を説明するが、本発明を実施例に示すものに限定することを意図したものではない。なお、以下の説明において「部」および「％」は、特に断りがない限り質量基準である。
【００８７】
＜例１＞
［正極の作製］
正極活物質としてＬｉＮｉ０．５Ｍｎ１．５Ｏ４粉末（ＮｉＭｎスピネル）と、導電材としてアセチレンブラック（ＡＢ）と、結着材としてポリフッ化ビニリデン（ＰＶＤＦ）とを、これらの材料の質量比が８５：１０：５となるようにＮ−メチル−２−ピロリドン（ＮＭＰ）で混合して、ペースト状の正極合材層形成用組成物を調製した。この組成物を、アルミニウム箔（厚さ１５μｍ）の片面に塗付量が６．５ｍｇ／ｃｍ２（固形分基準）となるように均一に塗付した。その塗付物を乾燥させ、プレスした後、所定サイズ（直径１４ｍｍの円形）に切り出して正極を得た。
【００８８】
［負極の作製］
負極活物質としてグラファイト粉末と、結着材としてＰＶＤＦとを、これらの材料の質量比が９２．５：７．５となるようにＮＭＰで混合して、ペースト状の負極合材層形成用組成物を調製した。この組成物を、銅箔（厚さ１５μｍ）の片面に塗付量が４．３ｍｇ／ｃｍ２（固形分基準）となるように均一に塗付した。その塗付物を乾燥させ、プレスした後、所定サイズ（直径１６ｍｍの円形）に切り出して負極を得た。
【００８９】
［リチウム二次電池の作製］
上記のようにして作製した正極と負極とを用いて、図４に示す概略構造のコイン型（２０３２型）電池２００を作製した。すなわち、上記で作製した正極３０および負極４０を、非水電解液２５を含浸させたセパレータ５０とともに積層し、容器８０（負極端子）に収容した後、さらに同電解液を滴下した。次いで、ガスケット６０および蓋７０（正極端子）で容器８０を封止して、電池２００を得た。セパレータとしては、厚み２５μｍのポリプロピレン（ＰＰ）製多孔質フィルムを所定サイズ（直径１９ｍｍの円形）に切り出したものを使用した。非水電解液としては、エチレンカーボネート（ＥＣ）とエチルメチルカーボネート（ＥＭＣ）とジメチルカーボネート（ＤＭＣ）との３：４：３（体積比）混合溶媒に、支持塩として約１ｍｏｌ/ＬのＬｉＰＦ６を溶解し、さらにケイ素含有環状化合物として２，４，６，８−テトラビニル−２，４，６，８−テトラメチルシクロテトラシロキサン（４ＶＣ４Ｓ）０．５％を含有させた電解液を用いた。
【００９０】
＜例２および３＞
ケイ素含有環状化合物の含有率（添加率）を表１に示すように代えた他は例１と同様にして例２，３に係るコイン型電池を作製した。
【００９１】
＜例４＞
４ＶＣ４Ｓを用いなかった他は例１と同様にして例４に係るコイン型電池を作製した。
【００９２】
＜例５〜７＞
４ＶＣ４Ｓを表１に示す添加剤に代えた他は例１と同様にして例５〜７に係るコイン型電池を作製した。
【００９３】
＜例８＞
非水電解液の非水溶媒として、ＥＣ：ＥＭＣ：ＤＭＣ＝３：４：３（体積比）の混合溶媒に代えてジフルオロエチレンカーボネート（ＤＦＥＣ）とジエチルカーボネート（ＤＥＣ）との１：１（体積比）混合溶媒を用いた他は例１と同様にして例８に係るコイン型電池を作製した。
【００９４】
＜例９＞
４ＶＣ４Ｓを用いなかった他は例８と同様にして例９に係るコイン型電池を作製した。
【００９５】
［１００サイクル後容量維持率]
上記で得られた各電池に対して、温度２５℃にて、１／１０Ｃのレートで４．１Ｖまで充電する操作と、同じレートで３．０Ｖまで放電させる操作とを交互に３回繰り返した。次いで、６０℃の温度環境において、４．９Ｖまでの定電流定電圧（ＣＣＣＶ）充電（１Ｃレート、０．１５Ｃカット）と、３．５Ｖまでの定電流（ＣＣ）放電（１Ｃレート）とを１００サイクル繰り返した（サイクル試験）。１サイクル目の放電容量（初期放電容量）を１００％として、１００サイクル後の放電容量の維持率（％）を求めた。得られた結果を表１に示す。また、例１と例４については、サイクル数と容量維持率（％）との関係を図５に示す。
【００９６】
【表１】
2014013850.tif 000008
【００９７】
＜例１０＞
ケイ素含有環状化合物を４ＶＣ４Ｓから２，４，６−トリビニル−２，４，６−トリメチルシクロトリシロキサン（３ＶＣ３Ｓ）に代えた他は例１と同様にして例１０に係るコイン型電池を作製した。
【００９８】
例１，例４および例１０に係る各電池に対して、上記の１００サイクル後容量維持率測定試験と同内容の試験を行った。結果を表２に示す。
【００９９】
【表２】
2014013850.tif 000009
【０１００】
＜例１１＞
正極活物質として、ＮｉＭｎスピネルに代えてＬｉＭｎ２Ｏ４粉末（Ｍｎスピネル）を用いた他は例１と同様にして正極を作製し、例１１に係るコイン型電池を作製した。
【０１０１】
＜例１２＞
４ＶＣ４Ｓを用いなかった他は例１１と同様にして例１２に係るコイン型電池を作製した。
【０１０２】
［５０サイクル後容量維持率]
例１１および１２に係る電池に対して、温度２５℃にて、１／１０Ｃのレートで４．１Ｖまで充電する操作と、同じレートで３．０Ｖまで放電させる操作とを交互に３回繰り返した。次いで、６０℃の温度環境において、４．９ＶまでのＣＣＣＶ充電（１Ｃレート、０．１５Ｃカット）と、３．０ＶまでのＣＣ放電（１Ｃレート）とを５０サイクル繰り返した（サイクル試験）。１サイクル目の放電容量（初期放電容量）を１００％として、５０サイクル後の放電容量の維持率（％）を求めた。得られた結果を表３に示す。
【０１０３】
［１００サイクル後容量維持率]
また、例１１および１２に係る電池に対して、温度２５℃にて、１／１０Ｃのレートで４．１Ｖまで充電する操作と、同じレートで３．０Ｖまで放電させる操作とを交互に３回繰り返した。次いで、６０℃の温度環境において、４．２ＶまでのＣＣＣＶ充電（１Ｃレート、０．１５Ｃカット）と、３．０ＶまでのＣＣ放電（１Ｃレート）とを１００サイクル繰り返した（サイクル試験）。１サイクル目の放電容量（初期放電容量）を１００％として、１００サイクル後の放電容量の維持率（％）を求めた。得られた結果を表３に示す。また、サイクル数と容量維持率（％）との関係を図６に示す。
【０１０４】
【表３】
2014013850.tif 000010
【０１０５】
＜例１３＞
正極活物質として、ＮｉＭｎスピネルに代えてＬｉＭｎＰＯ４粉末（Ｍｎオリビン）を用いた他は例１と同様にして正極を作製し、例１３に係るコイン型電池を作製した。
【０１０６】
＜例１４＞
４ＶＣ４Ｓを用いなかった他は例１３と同様にして例１４に係るコイン型電池を作製した。
【０１０７】
［１００サイクル後容量維持率]
例１３および１４に係る電池に対して、温度２５℃にて、１／１０Ｃのレートで４．１Ｖまで充電する操作と、同じレートで３．０Ｖまで放電させる操作とを交互に３回繰り返した。次いで、６０℃の温度環境において、４．８ＶまでのＣＣＣＶ充電（１Ｃレート、０．１５Ｃカット）と、２．０ＶまでのＣＣ放電（１Ｃレート）とを１００サイクル繰り返した（サイクル試験）。１サイクル目の放電容量（初期放電容量）を１００％として、１００サイクル後の放電容量の維持率（％）を求めた。得られた結果を表４に示す。
【０１０８】
【表４】
2014013850.tif 000011
【０１０９】
＜例１５＞
正極活物質として、ＮｉＭｎスピネルに代えてＬｉＮｉ１／３Ｃｏ１／３Ｍｎ１／３Ｏ２粉末（ＮｉＣｏＭｎ層状）を用いた他は例１と同様にして正極を作製し、例１５に係るコイン型電池を作製した。
【０１１０】
＜例１６＞
４ＶＣ４Ｓを用いなかった他は例１５と同様にして例１６に係るコイン型電池を作製した。
【０１１１】
［１００サイクル後容量維持率]
例１５および１６に係る電池に対して、温度２５℃にて、１／１０Ｃのレートで４．１Ｖまで充電する操作と、同じレートで３．０Ｖまで放電させる操作とを交互に３回繰り返した。次いで、６０℃の温度環境において、４．６ＶまでのＣＣＣＶ充電（１Ｃレート、０．１５Ｃカット）と、３．０ＶまでのＣＣ放電（１Ｃレート）とを１００サイクル繰り返した（サイクル試験）。１サイクル目の放電容量（初期放電容量）を１００％として、１００サイクル後の放電容量の維持率（％）を求めた。得られた結果を表５に示す。
【０１１２】
【表５】
2014013850.tif 000012
【０１１３】
＜例１７＞
ケイ素含有環状化合物を４ＶＣ４Ｓから２，２，４，４，６，６，８，８−オクタビニルシクロテトラシロキサン（８ＶＣ４Ｓ）に代えた他は例１と同様にして例１７に係るコイン型電池を作製した。
【０１１４】
［１００サイクル後容量維持率]
上記で得られた例１７に係る電池に対して、温度２５℃にて、１／１０Ｃのレートで４．１Ｖまで充電する操作と、同じレートで３．０Ｖまで放電させる操作とを交互に３回繰り返した（コンディショニング）。次いで、６０℃の温度環境において、４．９Ｖまでの定電流定電圧（ＣＣＣＶ）充電（１Ｃレート、０．１５Ｃカット）と、３．５Ｖまでの定電流（ＣＣ）放電（１Ｃレート）とを１００サイクル繰り返した（サイクル試験）。１サイクル目の放電容量（初期放電容量）を１００％として、１００サイクル後の放電容量の維持率（％）を求めた。得られた結果を表１に示す。対比のため、例１，４に係る電池に対しても同様の試験を行った。結果を表６に示す。
【０１１５】
［交流インピーダンス測定]
例１７に係る電池について、上記コンディショニング後にＳＯＣ６０％の充電状態に調整したもの（サイクル試験前）の交流インピーダンス測定を行った。対比のため、例１，４に係る電池に対しても同様の試験を行った。結果を図８に示す。交流インピーダンス測定条件は、周波数範囲１ＭＨｚ〜０．１Ｈｚ、電圧振幅５ｍＶとした。
【０１１６】
【表６】
2014013850.tif 000013
【０１１７】
表１，２および図５に示されるように、ビニル基を有する環状シロキサンを添加剤として用いた例１〜例３に係る電池は、ビニル基を有する環状シロキサンを用いなかった例４〜例７に係る電池よりも１００サイクル後の容量維持率が高かった。例５〜例７では、ビニル基の含有と環状構造のいずれか一方のみを満たすシロキサンを添加剤として用いたが、添加剤を用いなかった例４と同等か例４より低いサイクル特性を示した。また、例１とは異なるビニル基を有する環状シロキサンを添加剤として用いた例１０に係る電池も、例１には及ばないものの、サイクル特性が向上した。これらの結果から、環状構造を有し、かつビニル基を有するケイ素含有化合物を用いることによって、４．２Ｖ級以上でのサイクル特性を向上させ得ることがわかる。また、非水溶媒としてフッ素化カーボネートを含む非水電解液を用いた例８の電池は、非フッ素系カーボネートを用いた他の例よりもサイクル特性が優れていた。高電位で充放電を行う電池では、非水電解液にフッ素化カーボネートを含ませることが望ましい。
【０１１８】
表３〜５および図６に示されるように、正極活物質の種類（構造）にかかわらず、環状構造を有し、かつビニル基を有するケイ素含有化合物を用いることによって、４．２Ｖ級以上でのサイクル特性を向上させ得ることがわかる。
【０１１９】
表６および図８に示されるように、ビニル基置換率の高いケイ素含有化合物（典型的にはケイ素原子に結合した置換基がすべてビニル基である環状シロキサン）を用いた例１７に係る電池は、例１と同等の１００サイクル後の容量維持率を示しながら、初期抵抗が例１に係る電池よりも低かった。これらの結果から、ビニル基置換率の高いケイ素含有化合物を用いることによって、高いサイクル特性を実現しつつ、初期抵抗を抑制し得ることがわかる。
【０１２０】
以上、本発明の具体例を詳細に説明したが、これらは例示にすぎず、請求の範囲を限定するものではない。ここに開示される発明には上述の具体例を様々に変形、変更したものが含まれ得る。
【符号の説明】
【０１２１】
１    自動車（車両）
１０    電池ケース
１２    開口部
１４    蓋体
２０    捲回電極体
２５    非水電解質（非水電解液）
３０    正極（正極シート）
３２    正極集電体
３４    正極合材層
３５    正極集電体積層部
３６    正極合材層非形成部
３７    内部正極端子
３８    外部正極端子
４０    負極（負極シート）
４２    負極集電体
４４    負極合材層
４５    負極集電体積層部
４６    負極合材層非形成部
４７    内部負極端子
４８    外部負極端子
５０，５０Ａ，５０Ｂ    セパレータ（セパレータシート）
１００    リチウム二次電池
【図１】
2014013850.tif 000016
【図２】
2014013850.tif 000017
【図３】
2014013850.tif 000018
【図４】
2014013850.tif 000019
【図５】
2014013850.tif 000020
【図６】
2014013850.tif 000021
【図７】
2014013850.tif 000022
【図８】
2014013850.tif 000023
【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
正極活物質としてリチウム遷移金属複合酸化物を用いる４．３Ｖ級以上のリチウム二次電池であって、
非水電解液（ただし、架橋剤として、中心にオキシアルキレン基を有し、末端に少なくとも２つの（メタ）アクリル基を有する直鎖状または分枝状化合物を含むものを除く。）を含み、
前記リチウム二次電池を構成する負極の表面には、ケイ素含有環状化合物の反応生成物が存在しており、
前記ケイ素含有環状化合物は、環を構成する原子がケイ素原子と酸素原子とからなり、かつ少なくとも１つのビニル基を有する、リチウム二次電池。
【請求項２】
正極活物質としてリチウム遷移金属複合酸化物を用いる４．３Ｖ級以上のリチウム二次電池であって、
非水電解液（ただし、架橋剤として、中心にオキシアルキレン基を有し、末端に少なくとも２つの（メタ）アクリル基を有する直鎖状または分枝状化合物を含むものを除く。）を含み、
前記非水電解液は、ケイ素含有環状化合物を含み、
前記ケイ素含有環状化合物は、環を構成する原子がケイ素原子と酸素原子とからなり、かつ少なくとも１つのビニル基を有する、リチウム二次電池。
【請求項３】
前記ケイ素含有環状化合物は、式（１）：
【化１】
2014013850.tif 000024
（式（１）中、Ｒ１およびＲ２は、同じかまたは異なり、いずれも炭素原子数１〜１２の有機基であり、Ｒ１およびＲ２の少なくとも一方はビニル基を含む。ｎは３〜１０の整数である。）；
で表されるビニル基含有環状シロキサンである、請求項１または２に記載のリチウム二次電池。
【請求項４】
前記ケイ素含有環状化合物は、環を構成するケイ素原子に結合した置換基がすべてビニル基である、請求項１〜３のいずれか一項に記載のリチウム二次電池。
【請求項５】
前記正極活物質は、Ｌｉと、遷移金属元素としてＮｉおよびＭｎと、を含むスピネル構造のリチウム遷移金属複合酸化物である、請求項１〜４のいずれか一項に記載のリチウム二次電池。
【請求項６】
前記非水電解液は、非水溶媒としてフッ素化カーボネートを含む、請求項１〜５のいずれか一項に記載のリチウム二次電池。
【請求項７】
４．３Ｖ級以上のリチウム二次電池を製造する方法であって、
正極活物質としてリチウム遷移金属複合酸化物を含む正極と負極とを用意すること、および
少なくとも前記負極にケイ素含有環状化合物を供給すること、を包含し、
前記リチウム二次電池は、非水電解液（ただし、架橋剤として、中心にオキシアルキレン基を有し、末端に少なくとも２つの（メタ）アクリル基を有する直鎖状または分枝状化合物を含むものを除く。）を含み、
前記ケイ素含有環状化合物は、環を構成する原子がケイ素原子と酸素原子とからなり、かつ少なくとも１つのビニル基を有する、リチウム二次電池の製造方法。
【請求項８】
前記ケイ素含有環状化合物の供給は、
前記ケイ素含有環状化合物を含む前記非水電解液を用意すること、および
前記用意した非水電解液を、前記正極と前記負極とを備える電極体に供給すること、を包含する、請求項７に記載のリチウム二次電池の製造方法。
【請求項９】
前記ケイ素含有環状化合物として、式（１）：
【化２】
2014013850.tif 000025
（式（１）中、Ｒ１およびＲ２は、同じかまたは異なり、いずれも炭素原子数１〜１２の有機基であり、Ｒ１およびＲ２の少なくとも一方はビニル基を含む。ｎは３〜１０の整数である。）；
で表されるビニル基含有環状シロキサンを用いる、請求項７または８に記載のリチウム二次電池の製造方法。
【請求項１０】
前記ケイ素含有環状化合物は、環を構成するケイ素原子に結合した置換基がすべてビニル基である、請求項７〜９のいずれか一項に記載のリチウム二次電池の製造方法。
【請求項１１】
前記正極活物質として、Ｌｉと、遷移金属元素としてＮｉおよびＭｎと、を含むスピネル構造のリチウム遷移金属複合酸化物を用いる、請求項７〜１０のいずれか一項に記載のリチウム二次電池の製造方法。
【請求項１２】
前記非水電解液の非水溶媒として、フッ素化カーボネートを用いる、請求項７〜１１のいずれか一項に記載のリチウム二次電池の製造方法。
【請求項１３】
請求項１〜６のいずれか一項に記載のリチウム二次電池を搭載した車両。
【国際調査報告】
2014013850.tif 000026
2014013850.tif 000027